Brevet FR2485961A2 — publié le 19820108

FR 2485961 A2 19820108 FR 8014887 A 19800703 La demande principale concerne un procédé de refroidissement d'un fil de métal ou d'alliage métallique fabriqué dans une installation comportant essentiellement un creuset dans lequel se trouve le métal ou l'alliage en fusion, une filière diposée dans une paroi du creuset, une enceinte contenant un fluide de pressurisation agissant sur le métal ou l'alliage métallique dans le creuset et une autre enceinte faisant suite à la filière et contenant un fluide refroidisseur, le fil étant obtenu par projection d'un jet dudit métal ou alliage métallique à travers la filière dans l'enceinte de refroidissement, caractérisé en ce que le fluide refroidisseur contient au moins un composant qui subit une réaction endothermique chimique au contact avec le jet (fil) aussi longtemps que la température du jet (fil) est supérieure à la température d'amorçage de ladite réaction. La mise en oeuvre du procédé de refroidissement ci-dessus a montré le rôle prédominant de l'hydrogène, dans les échanges thermiques réalisés, aussi bien comme base du fluide refroidisseur A.ssant endothermiquement avec le jet (fil), que comme produit de ladite réaction endothermique. L'hydrogène engendré lors de cette réaction se trouve à proximité du jet (fil) et agit en tant que gaz refroidisseur au même titre que l'hydrogène formant la base du fluide refroidisseur. En effet, l'hydrogène possède une conductivité thermique très supérieure à celles d'autres gaz vis-à-vis du jet (fil), tel que l'hélium, l'argon, le gaz carbonique ou l'azote. C'est ainsi que la présente addition porte sur l'utilisation d'un fluide refroidisseur à base d'hydrogène gazeux et d'au moins un autre composant, ledit autre composant étant caractérisé en ce qu'il est un composé de l'hydrogène capable d'une réaction endothermique chimique au contact avec le jet (fil) et d'une composition chimique telle que le ou les produits de cette réaction ont une teneur moléculaire (k mol) élevée en hydrogène libre. I1 est, en outre, apparu avantageux d'utiliser un fluide refroidisseur à base d'une quantité aussi importante que possible, de préférence supérieure à 30 % mol, d'hydrogène. La teneur (en Vo mol) d'hydrogène du fluide refroidisseur se réfere à la composition initiale du fluide refroidisseur avant le contact avec le jet (fil) et la réaction endothermique que ce contact amorce. Il y a intérêt à ne pas dépasser une teneur égale à 80 Vo mol d'hydrogène. D'autre part il est aussi apparu avantageux d'utiliser un ou plusieurs autres composants dont le ou les produits de la-réaction chimique endothermique qui se produit au contact avec le jet (fil) contiennent une quantité aussi importante que possible, de préférence supérieure à 50 % mol, d'hydrogène. Par produits de réaction on entend les produits figurant au membre de droite des équations chimiques symbolisant la réaction endothermique. Ces produits sont CO, H2 et N2. L'exemple 1 de la demande principale décrit l'utilisation de 50 % mol d'ammoniac dans 50 Vo mol d'hydrogène. Les produits de la dissociation endothermique contiennent 75 % mol d'hydrogène non lié chimiquement. L'exemple 2 de la demande principale concerne une dispersion de 50 % mol de propane et de 50 % mol d'hydrogène saturé d'eau. L'hydrogène saturé d'eau contient 69 % mol d'hydrogène gazeux. La composition initiale du fluide refroidisseur est donc de 34,5 % mol d'hydrogène gazeux. Les produits de la réaction endothermique contiennent 70 do mol d'hydrogène non lié chimiquement. L'exemple 3 de la demande principale concerne un mélange de 45 % mol de propane, 10 % mol d'eau dans 45 % mol d'hydrogène. Les produits de la réaction endothermique contiennent 70 % mol d'hydrogène non lié chimiquement. REVENDICATIONS 1. Procédé de refroidissement d'un fil de métal ou d'alliage métallique fabriqué dans une installation comportant essentiellement un creuset dans lequel se trouve le métal ou l'alliage métallique en fusion, une filière disposée dans une paroi du creuset, une enceinte contenant un fluide de pressurisation agissant sur le métal ou l'alliage métallique dans le creuset et une autre enceinte faisant suite à la filière et contenant un fluide refroidisseur sous forme d'un mélange gazeux à base d'hydrogène gazeux et d'au moins un autre composant, le fil étant obtenu par projection d'un jet dudit métal ou alliage métallique à travers la filière dans l'enceinte de refroidissement, caractérisé en ce que l'on utilise un fluide refroidisseur dont ledit composant est un composé de l'hydrogène capable d'une réaction endothermique chimique au contact avec le jet (fil) et d'une composition chimique telle que le ou les produits de cette réaction ont une teneur moléculaire (% mol) élevée en hydrogène libre. 2. Procédé selon la revendication 1, caractérisé en ce que l'on utilise un fluide refroidisseur à base d'au moins 30 Vo mol, mais d'au plus 80 % mol, d'hydrogène gazeux par rapport à la composition initiale du milieu refroidisseur. 3. Procédé selon la revendication 1 ou 2, caractérisé en ce que ledit autre composant a une composition chimique telle que le ou les produits de la réaction endothermique contiennent au moins 50 % mol d'hydrogène libre.